Brevet FR3034777A1 — publié le 20161014

Polymères séquencés pour le contrôle du filtrat et de la rhéologie La présente invention a trait au domaine de l'extraction pétrolière. Plus précisément, elle concerne des agents assurant un effet de contrôle du filtrat dans des fluides injectés sous pression dans des formations souterraines. Dans le domaine de l'extraction pétrolière, de nombreuses étapes sont conduites en injectant des fluides sous pression au sein de formations souterraines. Dans la présente description, la notion de « formation souterraine » s'entend dans son acception la plus large et inclut aussi bien une roche contenant des hydrocarbures, notamment du pétrole, que les différentes couches de roche traversées pour accéder à cette roche pétrolifère et assurer l'extraction des hydrocarbures. Au sens de la présente description, la notion de « roche » est utilisée pour désigner tout type de matériau constitutif d'une formation souterraine solide, que le matériau la constituant soit, ou non, une roche à proprement parler. Ainsi, en particulier, l'expression « roche pétrolifère » est employée ici comme synonyme de « réservoir pétrolifère » et désigne toute formation souterraine contenant des hydrocarbures, notamment du pétrole, quelle que soit la nature du matériau contenant ces hydrocarbures (roche ou sable par exemple). Parmi les fluides injectés sous pression dans des formations souterraines, on peut notamment citer les différents fluides de complétion et reconditionnement des puits, notamment les fluides de forage , qu'ils soient utilisés pour accéder à la roche pétrolière ou bien pour forer le réservoir lui-même (« drill in ») ou bien les fluides de fracturation, ou bien encore les fluides de complétion, les fluides de contrôle ou de reconditionnement (« workover fluids ») ou les fluides d'annulaire ou fluides de « packer ». Un cas spécifique est celui des coulis de ciment pétrolier, qui sont employés pour la cimentation de l'annulaire des puits pétroliers selon une méthode bien connue en soi, décrite par exemple dans Le Forage par J.P Nguyen (Editions Technip 1993). Ces coulis de ciment pétroliers sont injectés sous pression dans l'intérieur d'un tubage métallique (cuvelage) introduit dans le trou de forage des puits de pétrole puis remontent, sous l'effet de la pression par l'espace dit « annulaire » (« annulus » en anglais) situé entre le cuvelage et le trou de forage puis prennent et durcissent dans cet annulaire, assurant ainsi la stabilité du puits en cours de forage. 3034777 2 Au sein d'un puits d'extraction pétrolière, la mise en contact du fluide sous pression et de la formation souterraine (qui présente le plus souvent une porosité plus ou moins élevée, voire des fissures) induit un effet dit de « perte de fluide » dit également de « filtrat » (phénomène désigné par le terme de « fluid loss » en anglais) : le liquide présent 5 dans le fluide a tendance à pénétrer dans la roche constitutive de la formation souterraine, ce qui peut endommager le puits, voire nuire à son intégrité. Lorsque ces fluides employés sous pression contiennent des composés insolubles (ce qui est très souvent le cas, notamment pour les coulis de ciment pétrolier ou bien les fluides de forages ou de fracturation comprenant des polymères), l'effet de perte de fluide induit en 10 parallèle une concentration du fluide, ce qui peut conduire à une augmentation de viscosité affectant la mobilité du fluide. Dans le cas particulier d'un coulis de ciment, la perte de fluide peut en outre induire une prise trop rapide du ciment, avant que l'espace de l'annulaire soit cimenté, ce qui peut, entre autres, fragiliser la structure du puits et nuire à son étanchéité. 15 Pour plus de détails concernant l'effet de perte de fluide et ses effets en cimentation, on pourra notamment se reporter à Well Cementing, E.B. Nelson (Elsevier, 1990). En vue d'inhiber le phénomène de perte de fluide, il a été décrit un certain nombre d'additifs qui permettent de limiter (voir d'empêcher totalement dans certains cas) la fuite 20 du liquide présent dans le fluide vers la roche avec laquelle il entre en contact. Ces additifs, dits « agents de contrôle du filtrat » (ou « fluid loss control agents » en anglais) permettent en général d'obtenir, en parallèle, un effet de contrôle de la migration de gaz, à savoir une isolation du fluide vis-à-vis des gaz contenus dans la roche (gaz dont il convient d'éviter qu'ils ne pénètrent le fluide notamment dans le cas de coulis de ciment, 25 ces gaz ayant tendance à fragiliser le ciment en cours de prise. Divers agents de contrôle du filtrat du type précité ont été proposés, qui incluent notamment des dérivés cellulosiques (hydroxyéthylcellulose, par exemple) ou bien encore des copolymères à base d'AMPS comme ceux décrits par exemple dans US 4,632,186 ou US 4,515,635. Ces additifs ne sont pas toujours pleinement adaptés pour assurer, en 30 pratique, une limitation efficace de la perte de fluide. En particulier, et c'est notamment le cas dans le domaine des coulis de ciment pétrolier, la présence d'autres additifs peut inhiber l'effet des agents employés pour assurer le contrôle du filtrat. En particulier, en présence de certains agents dispersants ou agents retardateurs de prise, les agents de contrôle du filtrat précités voient en général leurs propriétés se dégrader. 3034777 3 Un but de la présente invention est de fournir de nouveaux agents de contrôle du filtrat pour des fluides injectés sous pression dans des formations souterraines, qui soient bien adaptés en pratique et qui permettent en outre de moduler d'autres propriétés des fluides et notamment leur rhéologie tout en contrôlant le filtrat. . 5 A cet effet, la présente invention propose d'utiliser des copolymères particuliers, qui s'avèrent à la fois propres à assurer un effet de contrôle du filtrat lorsqu'ils sont employés avec des particules, avec lesquelles ils s'associent, ces particules pouvant être des particules présentes au sein de la formation souterraine ; et/ou des particules de ciment dans le cas d'un fluide employé en cimentation ; et/ou des particules injectées au 10 sein de formations souterraines avec les copolymères et qui présente une grande modularité, permettant notamment une adaptation de leur masse pour obtenir des modifications des propriétés de rhéologie des fluides où ils sont mis en oeuvre. Plus précisément, selon un premier aspect, la présente invention a pour objet l'utilisation, à titre d'agent de contrôle du filtrat et de rhéologie dans un fluide (F) injecté 15 sous pression dans une formation souterraine où ledit fluide (F) comprend des particules solides (p) et/ou est mis en contact avec des particules solides (p) au sein de la formation souterraine suite à son injection, d'un polymère séquencé (P) comprenant au moins : - un premier bloc (A), dit aussi ci-après « bloc court », de masse moléculaire 20 moyenne en poids typiquement inférieure à 30 000 g/mol, qui s'adsorbe, de préférence irréversiblement, sur au moins une partie des particules (p); et - un deuxième bloc (B), dit aussi ci-après «bloc long », de composition distincte de celle dudit premier bloc et de masse moléculaire moyenne en poids supérieure à 10 000 g/mol, et soluble dans le fluide (F). 25 Le polymère spécifique employé dans le cadre de la présente invention, de par la présence des deux blocs spécifiques (A) et (B) s'avère fournir un effet de contrôle du fluide particulièrement efficace : la présence du bloc (A) assure un ancrage du polymère sur les particules, et la présence du bloc long (B), de taille élevée et soluble, assure schématiquement un effet d'augmentation locale de la viscosité du fluide (F) autour des 30 particules. On obtient ainsi, à la surface des particules (p), la formation d'une couche polymère à base des blocs longs (B) ancrés sur les particules à l'aide des blocs (A), 3034777 4 l'association particules/polymères ainsi réalisée permettent de réduire très fortement les perméabilités de gateaux de filtration ce qui permet de limiter, voire de bloquer totalement, le phénomène de filtration. Il est à noter que l'emploi de polymères à base de blocs longs (B) uniquement 5 n'assurerait pas un contrôle du filtrat selon l'invention, qui nécessite un ancrage des blocs longs (B) sur les particules (p) via les blocs courts (A). Notamment pour que cet ancrage soit le plus efficace possible, il est préférable que l'interaction entre le bloc court (A) et les particules (p) soit la plus forte possible et, avantageusement, que cette interaction soit irréversible. De préférence, le bloc court (A) 10 d'un polymère (P) utile selon l'invention comporte : - au moins un groupement chimique formant au moins une liaison de type ionique, covalente ou iono-covalente entre polymère et particule ; et/ou - plusieurs groupements chimiques formant chacun au moins une liaison 15 hydrogène et/ou de Van der Waals entre polymère et particule, l'ensemble de ces liaisons formant ensemble une liaison globale de force au moins dans la gamme de celle d'une liaison de type ionique, covalente, iono-covalente. Les interactions fortes entre particules et polymères permettent en outre, au 20 besoin, d'employer le polymère (P) en présence d'additifs qui, habituellement, nuisent à l'efficacité des agents de contrôle du filtrat. En particulier, les polymères (P) tels qu'employés selon l'invention peuvent être mis en oeuvre dans la plupart des formulations de fluides destinés à être injectés dans des roches pétrolières, notamment des coulis de ciment pétrolier comprenant des additifs de type dispersants ou agents retardateur de 25 prise aussi bien que dans des fluides de forage et de fracturation. Selon une première variante de l'invention, le fluide (F) injecté comprend le polymère (P) mais ne comprend pas de particules solides (p), et il rencontre lesdites particules (p) au sein de la formation souterraine suite à son injection. L'association entre particules et polymères se fait alors in situ. Un tel fluide peut par exemple être injecté lors 30 d'une opération de forage, et les déblais de roche formés lors du forage assurent alors le rôle des particules (p) in situ. 3034777 5 Selon une variante alternative, le fluide (F) injecté comporte avant l'injection au moins une partie, et en général la totalité, des particules (p) associées au polymère (P), étant entendu qu'il peut éventuellement rencontrer d'autres particules (p) au sein de la formation souterraine. 5 Deux modes sont notamment envisageables dans ce cadre : mode 1 : le polymère (P) et les particules (p) sont mélangés lors de la formulation du fluide (F), sur le lieu de l'exploitation ou en amont, typiquement en additionnant les particules (p), à l'état sec ou éventuellement à l'état dispersé, à une composition comprenant le polymère (P) en solution. Selon cette variante, le fluide 10 (F) peut par exemple être un coulis de ciment pétrolier, que l'on prépare en ajoutant de la poudre de ciment à titre de particules (p) dans une composition aqueuse comprenant le polymère (P) en solution. mode 2: le fluide (F) est fabriqué, avantageusement sur le lieu de l'exploitation, à partir d'une composition (pré-mélange) préparée en amont (désignée ci-après par 15 le terme de « blend ») comprenant le polymère (P) et au moins une partie des particules (p), en général au sein d'un liquide dispersant. Pour former le fluide (F), ce blend est mélangé aux autres constituants du fluide (F). Dans le cadre de ces modes 1 et 2, le polymère (P) présente accessoirement l'avantage non négligeable d'améliorer la dispersibilité et la mise en suspension des particules (p). 20 Dans certains modes de réalisation, les polymères (P) associés aux particules (p) peuvent être employés principalement en tant qu'agent dispersant et stabilisant de la dispersion des particules (p), en assurant dans le même temps un effet d'agent de contrôle du filtrat. De façon plus générale, les inventeurs ont mis en évidence que les polymères (P) utiles selon l'invention sont propres à fournir un effet de rhéologie en plus de l'effet de contrôle 25 du filtrat. Il est notamment possible, sans affecter l'effet de contrôle de filtrat, d'obtenir soit une fluidification du fluide où sont introduits les polymères (P), soit l'obtention d'un seuil de viscosité permettant d'éviter la sédimentation des particules contenues dans le fluide. Plus précisément, les inventeurs ont mis en évidence que : - lorsque le polymère (P) présente une haute masse, typiquement une masse moyenne 30 en poids supérieure à 500 000 g/mol , il assure, en plus de son rôle de contrôle du filtrat, un effet de maintien des particules en suspension. L'utilisation des polymères ayant une 3034777 6 masse moyenne en poids supérieures à 500 000 g/mol pour réduire, voire inhiber, la sédimentation des particules solides (p) tout en assurant un effet de contrôle du filtrat constitue un objet particulier de la présente invention. - lorsque le polymère (P) présente une faible masse, typiquement une masse moyenne en 5 poids inférieure à 200 000 g/mol, il assure, en plus de son rôle de contrôle du filtrat, un effet d'abaissement de la viscosité du fluide où il est introduit. L'utilisation des polymères ayant une masse moyenne en poids inférieure à 200 000 g/mol pour réduire la viscosité tout en assurant néanmoins un effet de contrôle du filtrat constitue encore un objet particulier de la présente invention. 10 Par ailleurs, les inventeurs ont mis en évidence un autre avantage des polymère (P), toujours lié à leur grande flexibilité. Il s'avère que ces polymères autorisent la mise en oeuvre conjointe de nombreux adjuvants dont l'emploi est généralement difficile voire impossible lorsqu'on emploie des agents de contrôle du filtrat de type usuel. Parmi les adjuvants que les polymères (P) autorisent ainsi à mettre en oeuvre, on peut notamment 15 citer : - à titre d'accélérateurs : sels inorganiques en particulier les chlorures NaCI ou CaCl2 par exemple - à titre de retardateurs : lignosulfonates de sodium ou de calcium, acides hydrocarboxyliques tels que l'acide citrique, l'acide glucoheptonique, acide 20 gluconique, les composés saccharidiques tels que le glucose, le sucrose, le raffinose, les dérivés cellulosiques tels que les carboxyméthyl cellulose ou le carboxyhydroxyéthyl cellulose, les organophosphonates tels que les dérivés de l'acide methyl phosphonique, les retardateurs inorganiques tels que les sels d'acide borique, phosphorique ou hydrofluorique ou les oxydes de zinc. 25 - à titre de dispersants : lignosulfonate, polymélamine sulfonate, polynaphtalene sulfonate, polystyrenesulfonate ou des polycarboxylates et les polycarboxylate comprenant des groupes latéraux polyoxyde d'éthylene. - àtitre d'« Extenders » : Minéraux tels que les argiles, les silicates de sodium, les 30 pozzolans ou les diatomaceous earth ou les cendres volantes, des silices, perlites ou gilsonites 3034777 7 - àtitre d'alourdissants : particules d'ilménite, d'hématite, de barite ou de tétraoxide de manganese Sans vouloir être lié à une théorie particulière, il semble que cette possibilité d'employer des adjuvants habituellement interdite ou au-delà des taux habituellement recommandés 5 est, au moins en partie, liée à la présence du bloc A des polymères. Différents avantages et modes de réalisation particuliers de l'invention vont maintenant être décrits plus en détails. 3034777 8 Le fluide (F) et le bloc long (B) Par « fluide », on entend, au sens de la description tout milieu, homogène ou non, comprenant un vecteur liquide ou visqueux transportant éventuellement une phase dispersée, liquide ou gélifiée, et/ou des particules solides, ledit milieu étant globalement 5 pompable au moyen des dispositifs d'injection sous pression utilisés dans l'application considérée. Par « vecteur liquide ou visqueux» du fluide (F), on entend le fluide lui-même ; ou bien le solvant dans le cas où le fluide comprend des composés dissous et/ou la phase continue dans le cas où le fluide contient des éléments dispersés (gouttelettes de phase 10 dispersée liquide ou gélifiée, particules solides...). La nature du fluide (F) et du bloc long (B) des polymères (P) utilisés selon la présente invention peut varier en une assez large mesure, sous réserve de la compatibilité du vecteur liquide ou visqueux du fluide (F) et du bloc long (B). En particulier, on emploie un bloc long (B) de nature hydrophile lorsque le vecteur liquide ou 15 visqueux présent dans le fluide (F) est de nature hydrophile ; inversement, lorsque le vecteur liquide ou visqueux du fluide (F) est hydrophobe, on emploie un bloc long (B) de nature hydrophobe. Le bloc long (B) des polymères utiles selon l'invention est spécifiquement soluble dans le fluide (F). On entend par là que le bloc long (B) pris isolément peut être dissous 20 dans le vecteur liquide ou visqueux du fluide (F). De préférence, le bloc long (B) est soluble à 25°C et à 1% en masse dans le vecteur liquide ou visqueux du fluide (F). La notion de « solubilité à 25°C » implique uniquement qu'on peut obtenir une solution plus ou moins visqueuse, voire gélifiée qui, à 25°C, ne conduit pas à une précipitation. Cette notion n'exclut pas que la mise en solution du bloc (B) puisse impliquer un chauffage 25 préalable à plus de 25°C pour obtenir cette solution. En d'autres termes, la notion de « solubilité à 25°C » implique la possibilité de former une solution qui ne précipite pas à 25°C, et non pas la possibilité de former à 25°C une solution qui ne précipite pas. Par ailleurs, il est préférable que le bloc long (B) développe le moins possible d'interactions, voire pas du tout d'interactions, avec les particules (p). Il est par ailleurs 30 préférable que le bloc long (B) des polymères (P) utiles selon l'invention développe moins d'interactions avec les particules que le bloc court (A). 3034777 9 En tout état de cause, le bloc (A) et le bloc (B) ont des compositions distinctes. On entend par là que: - les blocs (A) et (B) comprennent des unités monomères distinctes ; ou 5 - au moins certains des monomères présents sur le bloc (A) ne sont pas présents sur le bloc (B); et/ou au moins certains des monomères présents sur le bloc (B) ne sont pas présents sur le bloc (A) ou - le bloc (A) et le bloc (B) comprennent les mêmes unités monomères, 10 mais dans des proportions distinctes. Selon un mode de réalisation bien adapté, le fluide (F) est un fluide aqueux. Par « aqueux », on entend ici que le fluide comprend à titre de vecteur liquide ou visqueux de l'eau, soit à titre d'unique constituant du vecteur liquide ou visqueux, soit en association avec d'autres solvants hydrosolubles. 15 En cas de présence de solvants autres que l'eau dans le vecteur liquide ou visqueux du fluide (F), l'eau reste avantageusement le solvant majoritaire au sein du vecteur liquide ou visqueux, présent avantageusement à raison d'au moins 50% en masse, voire d'au moins 75% en masse par rapport à la masse totale des solvants dans le vecteur liquide ou visqueux. 20 Lorsque le fluide (F) est un fluide aqueux, le bloc (B) est avantageusement un bloc de nature hydrophile. Par « bloc de nature hydrophile », on entend ici un bloc polymère qui, à l'état isolé, est soluble dans l'eau pure à raison de 1% en masse à 25°C (la mise en solution pouvant éventuellement impliquer un chauffage), en formant une solution plus ou moins visqueuse, voire gélifiée, mais sans formation de précipité à 25°C. 25 Avantageusement, le bloc (B) de nature hydrophile employé lorsque le fluide (F) est un fluide aqueux est constitué au moins majoritairement par des unités monomères choisies dans le groupe consistant en les unités monomères U1 à U5 définies ci-après, et les mélanges de ces unités monomères : 3034777 10 unités monomères U1 : unités monomères comprenant un groupement fonctionnel acrylamide, notamment diméthylacrylamide (DMA) ou bien encore (méth)acrylamide, morpholine N-oxide acrylamide, diacétone acrylamide ; le bloc (B) comprend avantageusement des unités monomères de ce type 5 unités monomères U2: unités monomères comprenant un groupement fonctionnel acide sulfonique ou sulfonate, incluant notamment les unités (méth)acrylate de 3-sulfopropyle, acide 2-propène-1-sulfonique, 1-allyloxy-2 hydroxypropyle sulfonate de sodium (COPS1), notament acide 2-acrylamido-2- méthyle propane sulfonique (AMPS), sulfonate de (méth)allyle, vinyle sulfonate 10 de sodium, sodium styrène sulfonate, 3-sulfopropyldiméthy1-3- méthacrylamidopropylammonium, N-(2-méthacryloyloxyéthyl)-N,N-diméthyl-N- (3-sulfopropyl)ammoniumbétaine, N-(2-1-(3-sulfopropyI)-2- vinylpyridiniumbétaine. unités monomères U3: unités monomères neutres incluant entre autres : 15 les esters d'acides mono- ou di- carboxyliques [alpha],[beta]-éthyléniquement insaturés avec des alcanediols en C2-C30 ou des polyéthyleneglycol, par exemple les 2-hydroxyéthylacrylate, 2-hydroxyéthylméthacrylate, 2- hydroxyéthyléthacrylate, 2-hydroxypropylacrylate, 2- hydroxypropylméthacrylate, 3-hydroxypropyl acrylate, 3- 20 hydroxypropylméthacrylate, 3-hydroxybutylacrylate, 3-hydroxybutyl méthacrylate, 4-hydroxybutylacrylate, 4-hydroxybutylméthacrylate, 6-hydroxy hexylacrylate, 6-hydroxyhexylméthacrylate, 3-hydroxy-2-éthylhexyl acrylate, 3- hydroxy-2-éthylhexylmethacrylate, N-(hydroxyméthyl)acrylamide, N-(2-hydroxy propyl)méthacrylamide, N-hydroxyéthylacrylamide, N-[tris(hydroxyméthyl) 25 méthacrylamide, 4-acryloylmorpholine, 2-N-morpholinoéthyle méthacrylate, méth(acrylate) de polyéthylèneglycol, (méth)acrylate de diéthylène glycol, éthylène glycol méthyl éther (méth)acrylate, acrylate de 2-hydroxyéthyle, acrylate d'hydroxypropyle, acrylate de poly(propylène glycol), acrylate de 2- chloroéthyle, 30 les acrylate de tétrahydrofurfuryle, vinyl acétamide, vinyl pyrrolidone, N-vinyl pipéridone, N-vinyl caprolactam, N-vinyl-5-methy1-2-pyrrolidone, N-viny1-5- ethy1-2-pyrrolidone, N-vinyl-6-méthy1-2-pipéridone, N-viny1-6-éthy1-2- pipéridone, N-vinyl-7-méthy1-2-caprolactam, N-vinyl-7-ethy1-2-caprolactame. 3034777 11 unités monomères U4: unités monomères porteuses de groupements ammonium, notamment des esters d'acides mono- ou di- carboxyliques [alpha], beta]-éthyléniquement insaturés avec des aminoalcools, comme les N,N-diméthylaminométhyl(méth)acrylate, N, N-diméthylaminoéthyl 5 (méth)acrylate, N, N-diéthylaminoethyl acrylate, N, N-dimethylaminopropyl (méth)acrylate, N,N-diéthylaminopropyl(méth)acrylate et N, N- dimethylaminocyclohexyl (méth)acrylate ; amides d'acides mono- ou di- carboxyliques [alpha],[beteéthyléniquement insaturés avec des diamines ayant au moins un groupe amine primaire ou 10 secondaire, tels que les N[2-(diméthylamino)ethyl]acrylamide, N[2-(dimethyl amino)ethyl]methacrylamide, N[3-(diméthylamino)propyl]acrylamide, N-[3- (diméthylamino)propyl]methacrylamide, N[4-(diméthylamino)butyliacrylamide, N-[4-(diméthylamino)butyl]méthacrylamide, N-[2-(diethylamino)ethyl] acrylamide, N[4-(dimethylamino)cyclohexyl]acrylamide, N-[4-(dimethylamino) 15 cyclohexyl]méthacrylamide N,N-diallylamines et N,N-diallyl-N-alkylamines incluant notamment les 3- sulfopropyldiméthy1-3-méthacrylamidopropylammonium, N-(2-méthacryloyl oxyéthyl)-N,N-diméthyl-N-(3-sulfopropyl)ammoniumbétaine, N-(2-1-(3-sulfo propyI)-2-vinylpyridiniumbétaine, et N-(2-1-(3-sulfopropyI)-4-vinylpyridinium 20 bétaine unités monomères U5 : unités monomères acrylate, porteuses de groupement COOH ou C00-, incluant notamment l'acide acrylique, l'acide méthacrylique, l'acide éthacrylique, l'acide [alpha]-chloro-acrylique, l'acide crotonique, l'acide maléique, l'acide itaconique, l'acide citraconique, l'acide 25 mésaconique, l'acide glutaconique, l'acide aconitique, l'acide fumarique ; les monoesters d'acide dicarboxylique monoéthyléniquement insaturés en C4-C10 et de préf rence en C4 à C6, comme le maléate de monométhyle. Selon un mode de réalisation possible, le bloc (B) de nature hydrophile employé lorsque le fluide (F) est un fluide aqueux est constitué essentiellement, voire 30 exclusivement, par des unités monomères du type précités, où, dans les unités précitées, les groupes acides peuvent être en tout ou partie sous la forme d'acide libre et/ou sous forme de sel par exemple de potassium, sodium ou ammonium (forme neutralisée). 3034777 12 Au sens où elle est employée dans la présente description, l'expression « polymère ou bloc polymère constitué au moins majoritairement par des unités monomères 'x' » désigne un (bloc) homopolymère ou copolymère résultant de la polymérisation d'un mélange de monomères incluant des monomères x, ce (bloc) 5 homopolymère ou copolymère comprenant moins de 25% en mole, de préférence moins de 15% et encore plus avantageusement moins de 10% en mole d'unités monomères autres que les unités 'x'. L'expression « polymère ou bloc polymère constitué essentiellement par des unités monomères 'x' » désigne quant à elle, au sens de la présente description, un (bloc) 10 homopolymère ou copolymère constitué au moins majoritairement par des unités monomères 'x' du type précité, comprenant plus spécifiquement moins de 5% en mole, de préférence moins de 2% et encore plus avantageusement moins de 1% en mole d'unités monomères autres que les unités 'x'. Selon un mode de réalisation particulier, compatibles avec les modes précédents, 15 le bloc (B) de nature hydrophile employé lorsque le fluide (F) est un fluide aqueux peut comprendre des monomères hydrophobes en faibles proportions, typiquement à raison d'au moins 0,05%, notamment au moins 0,1%, voire au moins 0,5%, le cas échéant ; cette teneur en monomères hydrophobes restant de préférence inférieure à 10 %, par exemple inférieure à 5%, notamment moins inférieure à 3%,voire à 2%, ces pourcentages 20 étant exprimés en masse par rapport à la masse totale d'unité monomères dans le bloc (B). Lorsque des monomères hydrophobes de ce type sont présents, ils peuvent typiquement (mais non limitativement) être choisis parmi les acrylates d'alkyle (comme l'acrylate de méthyle) ; le styrène ; les méthacrylates d'alkyle ; et/ou l'acétate de vinyle. Le bloc long (B) présent dans les polymères employés selon la présente invention 25 a par ailleurs une masse suffisamment élevée pour assurer l'effet de contrôle du filtrat recherché. A cet effet, le bloc (B) a typiquement une masse moléculaire moyenne en poids supérieure à 10 000 g/mol, de préférence supérieure à 150 000 g/mol, par exemple supérieur à 200 000 g/mol, notamment supérieur à 250 000 g/mol, et ce notamment lorsque le bloc (B) est de l'un des types précités. En pratique, cette masse moléculaire 30 moyenne en poids reste le plus souvent inférieure à 3 000 000 g/mol (et typiquement comprise entre 150 000 et 2 000 0000 g/mol), mais des masses plus élevées peuvent être envisagées dans l'absolu, hormis dans le cas particulier d'un fluide (F) utilisé dans le cadre d'une opération de cimentation, où il est préférable que la masse moléculaire 3034777 13 moyenne en poids du bloc long (B) reste inférieure à 1 000 000 g/mol, et avantageusement inférieure à 800 000 g/mol. Dans le cadre de la présente invention, il a par ailleurs été mis en évidence, que, de façon surprenante, l'effet de contrôle du filtrat recherché est obtenu pour des blocs (B) 5 ayant une masse moléculaire moyenne en poids plus faible que 100 000 g/mol. Ainsi, selon un mode de réalisation particulier, le bloc (B) a une masse moléculaire moyenne en poids comprise entre 10 000 et à 100 000 g/mol, de préférence d'au moins 20 000 g/mol, par exemple d'au moins 25 000 g/mol, cette masse moléculaire moyenne en poids pouvant typiquement être inférieure à 90 000, par exemple inférieure à 75 000, voire 10 inférieure à 50 000. Une estimation de la masse moléculaire moyenne en poids du bloc long (B) peut être mesurée par une chromatographie d'exclusion stérique et mesure de masse utilisant une calibration externe avec des étalons de polyoxyde d'éthylène (CES relative), ce qui conduit à une valeur légèrement majorée de la masse moléculaire moyenne en poids 15 désignée dans la présente description par Mw(CES relative). Cette Mw (CES relative) est typiquement mesurée dans les conditions suivantes : Phase mobile :Mélange de 80% en masse d'eau dé-ionisée additionnée de 0,1M NaNO3 et 20% en masse d'acetonitrile,. Débit : 1 ml/min 20 Colonnes : Shodex 0Hpak SB 806 MHQ (3 colonnes de 30 cm) Détection: Indice de réfraction (détecteur de concentration Agilent) Concentration des échantillons: environ 0,5 % en masse de matière sèche dans la phase mobile Iniection: 100 il 25 Référence interne: éthyleneglycol Etalonnaqe : polyoxyde d'ethylene PEO 3034777 14 La Mw(CES relative) du bloc long (B) des polymères (P) utiles selon l'invention est en général supérieure ou égale à 125 000 g/mol de préférence supérieure ou égale à 150 000 g/mol, cette Mw(CES relative) étant typiquement entre 200 000 et 2 500 000 g/mol, notamment entre 250 000 et 2 000 000 g/mol. Selon un mode de réalisation plus 5 particulier, elle peut être inférieure à 125 000 g/mol , par exemple comprise entre 12 500 et 100 000 g/mol. Dans le cas d'un fluide (F) utilisé dans le cadre d'une opération de cimentation, la Mw(CES relative) du bloc long (B) des polymères (P) et typiquement (mais non limitativement) entre 25 000 et 900 000 g/mol, par exemple entre 250 000 et 900 000 10 g/mol. En pratique, on mesure la Mw (CES relative) du polymère (P), qui, du fait de la faible masse du bloc (A) représente également une assez bonne approximation, majorée, de la masse moléculaire moyenne en masse du bloc (B). La Mw(CES relative) du polymère (P) est en général supérieure ou égale à 15 000 g/mol, et par exemple 15 supérieure ou égale à 150 000 g/mol, de préférence supérieure ou égale à 200 000 g/mol, par exemple supérieure ou égale à 300 000 g/mol, notamment supérieur ou égale à 400 000 g/mol, cette Mw(CES relative) du polymère (P) étant typiquement entre 200 000 g/mol et 2 500 000 g/mol, notamment entre 250 000 g/mol et 2 000 000 g/mol. Elle est plus particulièrement entre 25 000 et 900 000 g/mol, par exemple entre 250 000 g/mol et 20 800 000 g/mol dans le cas d'un fluide (F) utilisé dans le cadre d'une opération de cimentation. Dans le cas particulier où le fluide (F) est utilisé dans une opération de cimentation (coulis de ciment pétrolier, typiquement) : - le bloc (B) est avantageusement un bloc de nature hydrophile, de préférence 25 comprenant des unités U1 du type précité, notamment des unités diméthylacrylamide DMA, éventuellement, mais non nécessairement, en association avec des unités U2, notamment des unités acide acrylamidométhylpropanesulfonique (AMPS), éventuellement en tout ou partie sous forme de sulfonate, par exemple sous la forme de son sel de sodium. 30 Selon un mode de réalisation particulier, le bloc (B) est constitué au moins majoritairement (par exemple essentiellement, voire exclusivement) par un mélange d'unités DMA et AMPS, avec un rapport molaire DMA/AMPS par exemple 3034777 15 compris entre 60/40 et 90/10, notamment entre 75/25 et 85/15 et typiquement de l'ordre de 80/20. - le bloc (B) a typiquement une masse moléculaire moyenne en poids comprise entre 150 000 et 750 000 g/mol, de préférence entre 200 000 et 700 000 g/mol. 5 Alternativement, le bloc (B) peut avoir une masse moléculaire moyenne en poids comprise entre 15 000 et 150 000 g/mol, de préférence entre 20 000 et 100 000 g/mol. - le bloc (B) a typiquement une Mw(GPC relative) comprise entre 200 000 et 800 000 , de préférence entre 250 000 et 900 000 g/mol , par exemple 300 000 à 10 600 000 g/mol le polymère (P) ayant en général une Mw(CES relative) comprise dans ces gammes. Le bloc (B) peut alternativement avoir une Mw(GPC relative) comprise entre 20 000 et 200 000 , de préférence entre 25 000 et 180 000 g/mol , par exemple 30 000 et 150 000 g/mol, le polymère (P) ayant en général une Mw(CES relative) comprise dans ces gammes. 15 Le bloc long (B) employé lorsque le fluide (F) est un coulis de ciment pétrolier est typiquement un bloc statistique DMA/AMPS, avec un ratio molaire DMA/AMPS entre 75/25 et 85/15 (typiquement de l'ordre de 80/20), et une Mw(GPC-MALS) comprise entre 20 000 et 7500 000, notamment entre 200 000 et 750 0000, par exemple entre 400 000 et 20 600 000. 3034777 16 Les particules (p) et le bloc court (A) La notion de « particule » au sens où elle est employée dans la présente description ne se cantonne pas à celle de particules individualisées. Elle désigne de façon plus générale des entités solides dispersables au sein d'un fluide, sous la forme d'objets 5 (particules individuelles, agrégats ...) dont toutes les dimensions sont inférieures à 5 mm, de préférence à 2 mm, par exemple inférieures à 1 mm. La nature des particules (p) et du bloc court (A) des polymères (P) utilisés selon la présente invention peuvent varier en une assez large mesure, sous réserve que le bloc (A) interagisse avec les particules (p) et conduise à une immobilisation, de préférence 10 irréversible, de polymère (P) sur la surface des particules (p). Pour ce faire, le bloc (A) comprend en général des unités monomères porteuses de groupements développant avec les particules (p) des interactions plus fortes que le bloc long (B). Selon un mode de réalisation bien adapté, les particules (p) sont des particules 15 minérales introduites au sein du fluide (F) ou avec lesquelles le fluide (F) entre en contact suite à son injection. Ces particules (p) sont alors typiquement des particules de ciment, de carbonate de calcium, d'argile, de barite, de silice, de sable ou de noir de carbone. Selon ce mode de réalisation, le bloc (A) est de préférence constitué au moins majoritairement (et de préférence essentiellement, voire exclusivement) par des unités 20 monomères choisies dans les groupes préférentiels définis ci-après, à adapter au cas par cas en fonction de la nature des particules (p). : - pour des particules (p) de carbonate de calcium ou de ciment : le bloc (A) peut notamment être constitué au moins majoritairement (et de préférence essentiellement, voire exclusivement) par : 25 - des unités monomères U5 du type précité, avantageusement présentes dans le bloc (A) ; et/ou - des unités monomères U3 du type précité ; et/ou 3034777 17 - des unités monomères U6 porteuses de groupements phosphate, phosphonate ou phosphinate (sous forme d'acide libre et/ou sous forme saline), comme par exemple des unités phosphate de monoacryloxyéthyle, phosphate de bis(2-méthacryloxyéthyle), les 5 unités monomères introduites en employant les Sipomer PAM 100, 200, 400 ou 5000 disponibles auprès de la société Solvay, l'acide vinylphosphonique, l'acide allylphosphonique, l'acide isopropylphosphonique, le phosphonate de diallyle aminométhylène et leurs sels. 10 Le bloc (B) est alors typiquement constitué au moins majoritairement (et de préférence essentiellement, voire exclusivement) par des unités U1 et/ou U2 du type précité - pour des particules (p) de silice ou de sable : le bloc (A) peut notamment être constitué au moins majoritairement (et de 15 préférence essentiellement, voire exclusivement) par : - des unités monomères U3 du type précité ; et/ou - des unités monomères U4 du type précité ; et/ou - des unités monomères U7 (méth)acrylate fonctionnalisé par des polydimethylsiloxanes comme le triméthylsiloxy PEG 4-5 20 methacrylate, ou le(3-trimethoxysilyl)propyl methacrylate Le bloc (B) est alors typiquement constitué au moins majoritairement (et de préférence essentiellement, voire exclusivement) par des unités U1 et/ou U2 et/ou U5 du type précité - pour des particules (p) d'argile: 25 le bloc (A) peut notamment être constitué au moins majoritairement (et de préférence essentiellement, voire exclusivement) par - des unités monomères U4 du type précité ; et/ou - des unités monomères U6 du type précité. 3034777 18 Le bloc (B) est alors typiquement constitué au moins majoritairement (et de préférence essentiellement, voire exclusivement) par des unités U1 et/ou U2 du type précité - pour des particules (p) de noir de carbone 5 le bloc (A) peut notamment être constitué au moins majoritairement (et de préférence essentiellement, voire exclusivement) par des unités U8 hydrophobes, incluant notamment les esters d'acides mono ou di-carboxylique [alpha], beta]-éthyléniquement insaturés avec des alcools en C1-C20, comme par exemple les méthyl 10 (méth)acrylate, méthyl éthacrylate, éthyl (méth)acrylate, éthyl éthacrylate, n-propyl (méth)acrylate, isopropyl (méth)acrylate, n-butyl (méth)acrylate, sec-butyl (méth)acrylate, tert-butyl (méth)acrylate, tert-butyl éthacrylate, n-hexyl (méth)acrylate, n-heptyl (méth)acrylate, n-octyl (méth)acrylate, 1,1,3,3- tetraméthylbutyl (méth)acrylate, éthylhexyl (méth)acrylate, n-nonyl (méth)acrylate, 15 n-decyl (méth)acrylate, n-undecyl (méth)acrylate, tridecyl(méth)acrylate, myristyl (méth)acrylate, pentadecyl (méth)acrylate, palmityl (méth)acrylate, heptadecyl (méth)acrylate, nonadecyl (méth)acrylate, arachinyl (méth)acrylate, béhényl (méth)acrylate, lignoceryl (méth)acrylate, cérotinyl (méth)acrylate, mélissinyl (méth)acrylate, palmitoléoyl (meth)acrylate, oléyl (méth)acrylate, linoléyl 20 (méth)acrylate, linolényl (méth)acrylate, stéaryl (méth)acrylate, lauryl (méth)acrylate, les mono, di or tristyryl phényl (meth)acrylates éventuellement éthoxylés entre les groupes aromatique et méthacrylate ; et/ou les unités monomères vinylaromatiques comme le styrène, le 2-méthylstyrène, 4-méthylstyrène, 2-(n-butyl)styrène, 4-(n-butyl)styrène, 4-(n-decyl)styrène 25 les unités monomères fluorées, comme les (méth)acrylates d'alkyle perfluorés ou hautement fluorés. Le bloc (B) est alors typiquement constitué au moins majoritairement (et de préférence essentiellement, voire exclusivement) par des unités des unités U1 et/ou U2 et/ou U5 du type précité 30 3034777 19 Quelle que soit sa nature chimique, le bloc court (A) présent dans les polymères employés selon la présente invention a, en général, une masse moléculaire moyenne en poids entre 500 et 30 000 g/mol, par exemple entre 1000 et 25 000 g/mol et ce notamment lorsque le bloc (A) est de l'un des types précités. 5 Selon un mode de réalisation particulièrement intéressant, employé lorsque les particules (p) sont des particules de ciment ou de carbonate de calcium, le bloc court (A) est un bloc homopolymère poly(acide acrylique) de masse moléculaire moyenne en poids allant de 1 000 à 20 000 g/mol. La masse moléculaire en poids du bloc court (A) peut être mesurée notamment 10 par une chromatographie par perméation de gel suivie d'une analyse par diffusion de la lumière multiangle (GPC-MALS) Les polymères (P) Les polymères utiles selon la présente invention sont des polymères particuliers, qui comprennent au moins deux blocs de taille très différente, incluant un bloc (B) de taille 15 élevée. Les polymères (P) sont de préférence préparés par polymérisation radicalaire contrôlée, ce qui permet de contrôler finement la taille des deux blocs. La technique de polymérisation radicalaire contrôlée est une technique bien connue en soi, qui permettent, à l'aide d'agent de contrôle de la polymérisation, d'obtenir des 20 polymères de masses contrôlées et notamment des polymères séquencés dont on peut contrôler à la fois l'architecture et la taille de chacun des blocs. Des procédés de polymérisation radicalaire contrôlée bien adaptés pour la synthèse des polymères (P) utiles selon l'invention sont les procédés dit RAFT ou MADIX, qui mettent typiquement en oeuvre un procédé de transfert réversible par addition- 25 fragmentation employant des agents de contrôle (dits également de transfert réversible), par exemple de type xanthate (composés porteurs de fonctions -SC=S0-). A titre d'exemples de tels procédés, il peut notamment être fait mention de ceux décrits dans W096/30421, WO 98/01478, WO 99/35178, WO 98/58974, WO 00/75207, WO 01/42312, WO 99/35177, WO 99/31144, FR2794464 ou WO 02/26836. 3034777 20 Ces procédés dits de « polymérisation radicalaire contrôlée » conduisent de façon bien connue à la formation de chaînes polymères qui croissent sensiblement toutes à la même vitesse, ce qui se traduit par une augmentation sensiblement linéaire des masses moléculaires avec la conversion et une distribution des masses resserrée, avec un 5 nombre de chaînes qui reste typiquement sensiblement fixe pendant toute la durée de la réaction, ce qui permet de contrôler très aisément la masse molaire moyenne du polymère synthétisé (le rapport initial monomère/agent de contrôle définit le degré de polymérisation obtenu pour les chaînes synthétisé). Les chaînes obtenues présentent par ailleurs en général un caractère « vivant » : elles présentent en bout de chaîne le 10 groupement réactif présent sur l'agent de contrôle. On peut de ce fait poursuivre la polymérisation sur la chaîne polymère obtenue, en conservant le caractère contrôlé de la polymérisation, ce qui peut notamment être utilisé pour synthétiser à l'extrémité d'un premier bloc polymère de taille contrôlée un autre bloc de composition différente et également de taille contrôlée. 15 Dans ce cadre, les polymères (P) utiles selon l'invention peuvent être des polymères du type préparés selon un procédé comprenant les étapes suivantes : (El) on synthétise le bloc (A) -ou plus rarement le bloc (B)- des polymères (P) en mettant en contact en milieu aqueux : - les monomères éthyléniquement insaturés, identiques ou différents choisis pour la 20 constitution du bloc (A) - respectivement du bloc (B) -; - une source de radicaux libres adaptée à la polymérisation desdits monomères; et - un agent de contrôle de la polymérisation radicalaire, de préférence comprenant un groupe thiocarbonylthio -S(C=S)- ; (E2) on synthétise le bloc (B) - respectivement le bloc (A) - à l'extrémité du bloc 25 (A) - respectivement à l'extrémité du bloc (B) - formé dans l'étape (1) en mettant en contact : - les monomères éthyléniquement insaturés, identiques ou différents, choisis pour la constitution du bloc (B) - respectivement du bloc (A) -; - une source de radicaux libres adaptée à la polymérisation desdits monomères; et 3034777 21 - le polymère obtenu à l'issue de l'étape (El), qui joue le rôle d'agent de contrôle de la polymérisation radicalaire et sur lequel se greffe le bloc (B) -respectivement le bloc (A). Dans chacune des étapes (El) et (E2), la taille du bloc polymère en formation est 5 contrôlée par le rapport molaire monomère/agent de contrôle correspondant à la quantité initiale de monomères rapportée à la quantité d'agent de contrôle : schématiquement, toutes les chaines croissent à partir de chacun des agents de contrôle présent et les monomères se répartissent de façon homogène sur toutes les chaînes en croissance. Le rapport molaire monomère/agent de contrôle dicte de ce fait le degré de polymérisation du 10 bloc synthétisé dans chacune des étapes, et permet donc de définir la masse moléculaire moyenne en nombre théorique attendue pour chacun des blocs. Typiquement, les rapports molaire monomère/agent de contrôle dans les étapes (El) et (E2) sont choisis de façon à ce que : - La masse moléculaire moyenne en nombre théorique du bloc (A) est comprise 15 entre 250 et 25 000 g/mol, de préférence entre 500 et 15 000 g/mol, notamment entre 1 000 et 10000g/mol. - La masse moléculaire moyenne en nombre théorique du bloc (B) est comprise entre 70 000 et 5 000 000 g/mol, de préférence entre 80 000 et 3 000 000 g/mol, notamment entre 90 000 et 2 000 000 g/mol. Lorsque le polymère est destiné à 20 une opération de cimentation, cette masse moléculaire moyenne en nombre théorique du bloc (B) est plus préférentiellement entre 90 000 et 1 000 000 g/mol, avantageusement entre 100 000 et 500 000 g/mol. Le bloc (B) peut avantageusement être préparé dans l'étape (E2) en mettant en contact : 25 - les monomères éthyléniquement insaturés, identiques ou différents, choisis pour la constitution du bloc (B) ; - une source de radicaux libres adaptée à la polymérisation desdits monomères; et - le bloc (A) préparé selon l'étape (El) précitée, qui joue le rôle d'agent de contrôle de la polymérisation radicalaire, de préférence comprenant un groupe thiocarbonylthio - 30 S(C=S)-, et sur lequel se greffe le bloc (B) 3034777 22 avec une concentration en monomères au sein du milieu réactionnel de l'étape (E) qui est suffisamment élevée pour induire la gélification du milieu si la polymérisation était conduite en l'absence de l'agent de contrôle. Cette technique de polymérisation permet d'accéder à des blocs (B) de tailles 5 élevées. Avantageusement, la synthèse du bloc (B) peut être réalisée dans les conditions de polymérisation décrites dans la demande WO 2012/042167. Alternativement, lorsque le bloc (B) est hydrophile, le bloc (B) peut être synthétisé: en mettant en contact, au sein d'un milieu aqueux (M) dans lequel le bloc (B) formé n'est pas soluble : 10 - les monomères éthyléniquement insaturés, identiques ou différents, choisis pour la constitution du bloc (B), choisis solubles dans le milieu aqueux (M) - au moins une source de radicaux libres ; et - un stabilisant réactif qui comprend : - une chaîne polymère (CP) soluble dans le milieu (M) 15 - un groupe (G) assurant un caractère vivant et contrôlé à la polymérisation radicalaire de l'étape (E), tel que, par exemple, un groupe porteur d'un groupe thiocarbonylthio -S(C=S)- De façon générale, les conditions à mettre en oeuvre dans les étapes de polymérisation précitées peuvent être celles typiquement mises en oeuvre dans les 20 polymérisations radicalaires contrôlées. En particulier, on peut utiliser dans l'étape (E) du procédé de l'invention toute source de radicaux libres connue en soi. Il peut s'agir par exemple d'un des initiateurs suivants : - les peroxydes d'hydrogène tels que : l'hydroperoxyde de butyle tertiaire, 25 l'hydroperoxyde de cumène, le t-butyl-peroxyacétate, le t-butyl-peroxybenzoate, le t- butylperoxyoctoate, le t-butylperoxynéodécanoate, le t-butylperoxyisobutarate, le peroxyde de lauroyle, le t-annylperoxypivalte, le t-butylperoxypivalate, le peroxyde de dicumyl, le peroxyde de benzoyle, le persulfate de potassium, le persulfate d'ammonium, 3034777 23 - les composés azoïques tels que : le 2-2'-azobis(isobutyronitrile), le 2,2'-azobis(2- butanenitrile), le 4,4'-azobis(4-acide pentanoïque), le 1,1'-azobis(cyclohexanecarbonitrile), le 2-(t-butylazo)-2-cyanopropane, le 2,2'-azobis[2-méthyl-N-(1,1)- bis(hydroxyméthyl)-2-hydroxyéthyl] propionamide, le 2,2'-azobis(2-méthyl-N- 5 hydroxyéthyll-propionamide, le dichlorure de 2,2'-azobis(N, N'- diméthylèneisobutyramidine), le dichlorure de 2,2'-azobis (2-amidinopropane), le 2,2'- azobis (N,N'-diméthylèneisobutyramide), le 2,2'-azobis(2-méthyl-N-[1,1-bis (hydroxyméthyl)-2-hydroxyéthyl] propionamide), le 2,2'-azobis(2-méthyl-N-[1,1-bis (hydroxyméthyl)éthyl] propionamide), le 2,2'-azobis[2-méthyl-N-(2-hydroxyéthyl) 10 propionamide], le 2,2'-azobis(isobutyramide) dihydrate, - les systèmes redox comportant des combinaisons telles que : - les mélanges de peroxyde d'hydrogène, d'alkyle, peresters, percarbonates et similaires et de n'importe lequel des sels de fer, de sels titaneux, formaldéhyde sulfoxylate de zinc ou formaldéhyde sulfoxylate de sodium, et des sucres réducteurs, 15 - les persulfates, perborate ou perchlorate de métaux alcalins ou d'ammonium en association avec un bisulfite de métal alcalin, tel que le métabisulfite de sodium, et des sucres réducteurs, et - les persulfates de métal alcalin en association avec un acide arylphosphinique, tel que l'acide benzène phosphonique et autres similaires, et des sucres réducteurs. 20 Notamment dans le cas de polymérisation effectuées en milieu aqueux, il peut d'utiliser un amorceur radicalaire de type redox, qui présente l'avantage de ne pas nécessiter un chauffage du milieu réactionnel (pas d'amorçage thermique), ce qui permet de mieux gérer encore l'exothermie de la réaction. Ainsi, la source de radicaux libres employée peut typiquement être choisie parmi 25 les amorceurs redox classiquement utilisés en polymérisation radicalaire, typiquement ne nécessitant pas de chauffage pour leur amorçage thermique. Il s'agit typiquement d'un mélange d'au moins un agent oxydant avec au moins un agent réducteur. L'agent oxydant présent dans le système redox est de préférence un agent hydrosoluble. Cet agent oxydant peut par exemple être choisi parmi les peroxydes, tels 30 que : le peroxyde d'hydrogène, l'hydroperoxyde de butyle tertiaire, l'hydroperoxyde de cumène, le t-butyl-peroxyacétate, le t-butyl-peroxybenzoate, le t-butylperoxyoctoate, le t- 3034777 24 butylperoxynéodécanoate, le t-butylperoxyisobutarate, le peroxyde de lauroyle, le tamylperoxypivalte, le t-butylperoxypivalate, le peroxyde de dicumyl, le peroxyde de benzoyle ; le persulfate de sodium, le persulfate de potassium, le persulfate d'ammonium, ou bien encore le bromate de potassium. 5 L'agent réducteur présent dans le système redox est également, de préférence, un agent hydrosoluble. Cet agent réducteur peut typiquement être choisi parmi le formaldéhyde sulfoxylate de sodium (notamment sous sa forme de dihydrate, connue sous le nom de Rongalit ou sous la forme d'un anhydride), l'acide ascorbique, l'acide érythorbique, les sulfites, bisulfites ou métasulfites (sulfites, bisulfites ou métasulfites de 10 métaux alcalins en particulier), les nitrilotrispropionamides, et les amines et ethanolamines tertiaires (de préférence hydrosolubles). Des systèmes redox possibles comportent des combinaisons telles que : - les mélanges de persulfates hydrosolubles avec des amines tertiaires hydrosolubles, 15 - les mélanges de bromates hydrosolubles (bromate de métaux alcalins par exemple) avec des sulfites hydrosolubles (sulfites de métaux alcalins par exemple) , les mélanges de peroxyde d'hydrogène, d'alkyle, peresters, percarbonates et similaires et de n'importe lequel des sels de fer, de sels titaneux, 20 formaldéhyde sulfoxylate de zinc ou formaldéhyde sulfoxylate de sodium, et des sucres réducteurs, - les persulfates, perborate ou perchlorate de métaux alcalins ou d'ammonium en association avec un bisulfite de métal alcalin, tel que le métabisulfite de sodium, et des sucres réducteurs, et 25 - les persulfates de métal alcalin en association avec un acide arylphosphinique, tel que l'acide benzène phosphonique et autres similaires, et des sucres réducteurs. Un système redox intéressant comprend (et de préférence consiste en) par exemple l'association de persulfate d'ammonium et de formaldéhyde sulfoxylate de 30 sodium. De façon générale, et en particulier dans le cas de l'utilisation d'un système redox du type persulfate d'ammonium/formaldéhyde sulfoxylate de sodium, il s'avère préférable 3034777 25 que le milieu réactionnel de l'étape (E) soit exempt de cuivre. En cas de présence de cuivre, il est en général souhaitable d'ajouter un complexant du cuivre, tel que de l'EDTA. La nature de l'agent de contrôle mis en oeuvre dans les étapes de synthèse des blocs (A) et (B) peut quant à elle varier en une large mesure. 5 Selon une variante intéressante, l'agent de contrôle utilisé est un composé porteur d'un groupe thiocarbonylthio -S(C=S)-. Selon un mode de réalisation particulier, l'agent de contrôle peut être porteur de plusieurs groupes thiocarbonylthio. Il peut éventuellement s'agir d'une chaîne polymère porteuse d'un tel groupe. Ainsi, l'agent de contrôle employé dans l'étape (E2) est un polymère vivant issu de 10 l'étape (El). On peut de même envisager que l'agent de contrôle de l'étape (El) soit issu d'une étape (EO) préalable dans laquelle on a réalisé la polymérisation radicalaire d'une composition comprenant : des monomères éthyléniquement insaturés ; un agent de contrôle de la polymérisation radicalaire comprenant au moins un 15 groupe thiocarbonylthio -S(C=S)- ; et un amorceur de la polymérisation radicalaire (source de radicaux libres). Plus généralement, un agent de contrôle adapté à la synthèse du polymère (P) utile selon l'invention répond avantageusement à la formule (A) ci-dessous : 20 dans laquelle : 25 Z représente : un atome d'hydrogène, un atome de Chlore, . un radical alkyl éventuellement substitué, aryl éventuellement substitué, 3034777 26 . un hétérocycle éventuellement substitué, . un radical alkylthio éventuellement substitué, . un radical arylthio éventuellement substitué, . un radical alkoxy éventuellement substitué, 5 . un radical aryloxy éventuellement substitué, . un radical amino éventuellement substitué, . un radical hydrazine éventuellement substitué, . un radical alkoxycarbonyl éventuellement substitué, . un radical aryloxycarbonyl éventuellement substitué, 10 . un radical carboxy, acyloxy éventuellement substitué, . un radical aroyloxy éventuellement substitué, . un radical carbamoyle éventuellement substitué, . un radical cyano, . un radical dialkyl- ou diaryl-phosphonato, 15 . un radical dialkyl-phosphinato ou diaryl-phosphinato, ou . une chaîne polymère, et R1 représente : . un groupe alkyle, acyle, aryle, aralkyle, alcène ou alcyne éventuellement 20 substitué, . un cycle carboné ou un hétérocycle, saturé ou non, aromatique éventuellement substitué, ou . une chaîne polymère. 25 Les groupes R1 ou Z, lorsqu'ils sont substitués, peuvent l'être par des groupes phényles éventuellement substitués, des groupes aromatiques éventuellement substitués, des cycles carbonés saturés ou non, des hétérocycles saturé ou non, ou des groupes : alkoxycarbonyle ou aryloxycarbonyle (-COOR), carboxy (-COOH), acyloxy (-02CR), carbannoyle (-CONR2), cyano (-CN), alkylcarbonyle, alkylarylcarbonyle, arylcarbonyle, 30 arylalkylcarbonyle, phtalimido, maleïmido, succinimido, amidino, guanidimo, hydroxy (- OH), amino (-NR2), halogène, perfluoroalkyle CnF2n+1, allyle, époxy, alkoxy (-OR), S- alkyle, S-aryle, des groupes présentant un caractère hydrophile ou ionique tels que les 3034777 27 sels alcalins d'acides carboxyliques, les sels alcalins d'acide sulfonique, les chaînes polyoxyde d'alkylène (PEO, POP), les substituants cationiques (sels d'ammonium quaternaires), R représentant un groupe alkyle ou aryle, ou une chaîne polymère. Selon un mode de réalisation particulier, R1 est un groupe alkyle substitué ou non, 5 de préférence substitué. Les groupes alkyle, acyle, aryle, aralkyle ou alcyne éventuellement substitués présentent généralement 1 à 20 atomes de carbone, de préférence 1 à 12, et plus préférentiellement 1 à 9 atomes de carbone. Ils peuvent être linéaires ou ramifiés. Ils peuvent être également substitués par des atomes d'oxygène, sous forme notamment 10 d'esters, des atomes de soufre ou d'azote. Parmi les radicaux alkyle, on peut notamment citer le radical méthyle, éthyle, propyle, butyle, pentyle, isopropyle, tert-butyle, pentyle, hexyle, octyle, decyle ou dodécyle. Les groupes alcynes sont des radicaux généralement de 2 à 10 atomes de carbone, 15 ils présentent au moins une insaturation acétylénique, tel que le radical acétylenyle. Le groupe acyle est un radical présentant généralement de 1 à 20 atomes de carbone avec un groupement carbonyle. Parmi les radicaux aryle, on peut notamment citer le radical phényle, éventuellement substitué notamment par une fonction nitro ou hydroxyle. 20 Parmi les radicaux aralkyle, on peut notamment citer le radical benzyle ou phénéthyle, éventuellement substitué notamment par une fonction nitro ou hydroxyle. Lorsque R1 ou Z est une chaîne polymère, cette chaîne polymère peut être issue d'une polymérisation radicalaire ou ionique ou issue d'une polycondensation. Dans le cadre de la présente invention, il est notamment intéressant d'employer à 25 titre d'agents de contrôle des xanthates, des trithiocarbonates, des dithiocarbamates, ou des dithiocarbazates. Avantageusement, on utilise comme agent de contrôle des composés porteurs d'une fonction xanthate -S(C=S)0-, par exemple porteur d'une fonction 0-ethyl xanthate de formule -S(C=S)OCH2CH3, comme par exemple le 0-ethyl-S-(1-methoxycarbonyl 30 ethyl) xanthate de formule (CH3CH(CO2CH3))S(C=S)0Et. 3034777 28 Un autre agent de contrôle possible dans l'étape (E) est le dibenzyltrithiocarbonate de formule PhCH2S(C=S)SCH2Ph (où Ph=phényle). Les polymères (P) utiles selon l'invention comprennent en général uniquement les 5 blocs (B) et (A). Il s'agit typiquement de polymères dibloc (A)-(B), mais des polymères comportant davantage de blocs sont envisageables, notamment des copolymères comportant un bloc long (B) sur lequel sont greffés deux blocs courts ou plus (polymères triblocs de type (A)-(B)-(A) notamment), ou bien encore des copolymères comprenant un bloc espaceur entre le bloc (B) et le bloc (A). 10 Certains des polymères utiles selon la présente invention sont des polymères qui, à la connaissance des inventeurs n'ont jamais été décrits par le passé. Ces polymères comprennent en particulier les polymères séquencés contenant, de préférence à titre d'uniques blocs : - au moins un premier bloc pAA au moins majoritairement (et de préférence 15 essentiellement, voire exclusivement) constitué par des unités acide acrylique, de masse moléculaire moyenne en poids entre 500 et 30 000 g/mol, notamment entre 1 000 et 20 000; et - un deuxième bloc p(DMA/AMPS) au moins majoritairement (et de préférence essentiellement, voire exclusivement) constitué par un mélange statistique d'unités DMA 20 et AMPS, avec un rapport molaire DMA/AMPS compris entre 60/40 et 90/10, de masse moléculaire en poids supérieure à 150 000 g/mol, typiquement entre 200 000 et 2 000 000 g/mol et notamment entre 250 000 et 750 000 g/mol. Ces polymères constituent un objet particulier de la présente invention, ainsi que les coulis de ciment pétrolier les comprenant 25 les fluides aqueux pour injection sous pression au sein d'une roche pétrolière, notamment les fluides de forage et fluides de fracturation, les comprenant en association avec des particules minérales, ainsi que les blends pour la préparation de ces fluides.. 3034777 29 Applications pratiques Les polymères utiles selon l'invention peuvent être employés dans la quasi-totalité des fluides mis en oeuvre en extraction pétrolière et potentiellement sujet à la perte de fluide. 5 Selon un mode de réalisation particulier de l'invention le fluide (F) est un coulis de ciment pétrolier, qui comprend le polymère (P) comme additif. Dans ce cas, le polymère (P), associé aux particules présentes dans ciment, assure l'effet de contrôle du filtrat lors de la cimentation. Selon un autre mode de réalisation, le fluide (F) est un fluide de forage ou un fluide 10 de fracturation, qui comprend le polymère (P) associé à des particules (p). Les particules (p) sont alors le plus souvent introduites conjointement au polymère dans le fluide (F) avant l'injection du fluide. Le polymère assure alors en général une stabilisation de la dispersion des particules dans le fluide (F), en maintenant en suspension dans le fluide au moins une partie des particules (p). 15 Les concentrations en polymère et particules à employer dans ces différents fluides sont à adapter au cas par cas en fonction de l'application visée et de la rhéologie recherchée. Différents aspects et avantages de l'invention seront encore illustrés par les exemples ci-après dans lesquels des polymères ont été préparés selon le procédé de 20 l'invention. 3034777 30 Exemple 1: Synthèse de copolymères diblocs poly(acide acrylique)-b-poly(N,N-dimethylacrylamide-co-AMPS) 5 1.1: Synthèse de blocs poly(acide acrylique) vivant à terminaison xanthate (bloc court A) Dans un ballon de 250 mL à température ambiante, on a introduit 30 g d'acide acrylique, dans un solvant aqueux(à savoir 70 g d'eau distillée pour les blocs A1-A3 - un mélange de 35 g d'eau distillée et 28 g d'éthanol pour le blocs A4), et du 0-ethyl-S-(1- 10 methoxycarbonyl ethyl) xanthate de formule (CH3CH(CO2CH3))S(C=S)0Et (dans les quantités indiquées donné dans le Tableau 1 ci-dessous, où est également indiqué la valeur de la masse moléculaire ne nombre théorique attendue (Me, th) calculée par le rapport de la quantité de monomère à la quantité de xanthate) et 312 mg de 2,2'- Azobis(2-methylpropionamidine)di chlorhydrate. Le mélange a été dégazé par bullage 15 d'azote pendant 20 minutes. Le ballon a ensuite été placé dans un bain d'huile thermostaté à 60°C, et le milieu réactionnel a été laissé sous agitation pendant 4 heures à 60°C. A l'issue de ces quatre heures, la conversion a été déterminée par RMN 1H. Une analyse en chromatographie d'exclusion stérique dans un mélange de l'eau et de 20 l'acétonitrile (80/20) additivé de NaNO3 (0,1N) avec un détecteur MALLS dix-huit angles et fournit les valeurs de masse molaire moyenne en poids (Mw) et d'indice de polymolécularité (M'v/M,-,) reporté dans le tableau 1 ci-dessous. Tableau 1: bloc court A 25 Bloc M',th Xanthate (g) Conversion (RMN 1FI) M', PAJMn synthétisé (g/mol) A 1000 6.24 >99.9% 2100 1.8 1.2: Synthèse de copolymères dibloc à partir du bloc court A Polymères P1 à P7 3034777 31 Le bloc A préparé comme indiqué dans le paragraphe 1.1 a été employé dans son milieu réactionnel obtenu, sans purification, avec une masse de polymère mA reportée dans le tableau 2 ci-dessous. Le bloc a été introduit dans un ballon de 250 mL, à température 5 ambiante, puis on a ajouté (dans des quantités reportées dans le tableau 2 ci-dessous) du N,N-diméthylacrylamide DMA, une solution aqueuse d'AMPS à 50% massique (25% par rapport molaire au quantité de N,N-diméthylacrylamide), et de l'eau distillée, avec un extrait sec final d'environ 20% massique, et du persulfate d'ammonium en solution aqueuse à 5,0 % en masse. 10 Le mélange a été dégazé par bullage d'azote pendant 20 minutes. On a ajouté au milieu du formaldéhyde sulfoxylate de sodium, sous forme d'une solution aqueuse à 1,0 % en masse, la même masse de cette solution étant introduite que celle de la solution de persulfate d'ammonium (voir Tableau 2). On a laissé la réaction de polymérisation se dérouler sans agitation pendant 24 heures à 15 température ambiante (20°C). A l'issue des 24 heures de réaction, on a mesuré la conversion par RMN 1H (résultats dans le tableau 3). 20 Une analyse en chromatographie d'exclusion stérique dans un mélange de l'eau et de l'acétonitrile (80/20 v/v) additivé de NaNO3 (0,1N) avec un détecteur indice de réfraction fournit les valeurs de masse molaire moyenne en nombre (Ma) et d'indice de polymolécularité (Mw/Mn) qui sont répertoriés dans le Tableau 3: 3034777 32 Tableau 2: polymères P1 à P7 : quantités de réactifs employés lors de la synthèse Polymer M m bloc court AA rnDmA(g) mAmps(g) nleau(g) nipersulf(g) nifss reference target (g) (g) (kg/mol) P7 10 12.5 28.7 33.2 171.4 2.04 2.04 P6 25 42.5 243.5 281.5 1403 5.76 5.76 P5 50 5.33 25.3 29.3 138.7 0.5 0.5 P4 100 0.709 25.3 29.3 138.7 3.0 3.0 P3 200 0.287 25.6 29.6 139 3.0 3.0 P2 500 0.177 31.7 36.6 157.5 12.0 12.0 P1 1000 0.14 31.6 36.6 180.4 0.4 0.82 rneau masse de l'eau distillée ajoutée, à l'exclusion de l'eau ajoutée dans les autres solution Mpersulf masse de la solution aqueuse à 5% massique d'ammonium persulfate ajoutée mfs, : masse de la solution aqueuse à 1% massique de formaldéhyde sulfoxylate 10 de sodiumTableau 3: caractérisation par SEC des polymères P1 à P7 Polymer M target Mw (kg/mol) lp reference (kg/mol) P7 10 33 1.8 P6 25 66 1.5 P5 50 121 1.8 P4 100 286 2.0 P3 200 394 1.4 P2 500 1090 2.2 P1 1000 2500 2.1 3034777 33 Exemple 3 Evaluation des polymères dibloc dans des coulis de ciment Les polymères diblocs P2 à P7 préparés dans les exemples 1 et le témoin préparé dans l'exemple 2 ont été utilisés pour réaliser des coulis de ciment pétrolier de densité 5 conventionnelle de 15.8ppg (1ppg=0.1205kg/L) ayant la formulation suivante : Eau de ville : 334,4 g Polymère dibloc (à 20% en solution aqueuse) : 19.5g Anti-mousse organique : 2,1 g Ciment Dykheroff black label (API Class G) : 781,5 g 10 L'agent de contrôle de filtrat est mélangé aux additifs liquides et à l'eau de ville avant incorporation du ciment. La formulation et le test de filtration ont été réalisés selon la norme de l'American Petroleum Institute (API recomnnended practice for testing well cements 10B, 2nd edition 15 April 2013). Après mélange et dispersion de l'ensemble des constituants de la formulation, le coulis obtenu a été conditionné à 88°C pendant 20 minutes dans un consistomètre atmosphérique (modèle 1250 fourni par Chandler Engineering Inc.) préalablement stabilisé à cette température, ce qui permet de simuler les conditions subies par le coulis 20 de ciment lors de la descente dans un puits. La rhéologie des coulis de ciment est ensuite évaluée au moyen d'un vicosimètre rotatif Chandler (model Chann 35) à la température de conditionnement du laitier de ciment. La viscosité est mesurée en fonction du gradient de cisaillement et le profil rheologique du laitier de ciment est interprété en considérant qu'il s'agit d'un fluide de Bingham. Les 25 grandeurs caractéristiques extraites sont donc la viscosité plastique (PV exprimé en mPa.$) et le seuil d'écoulement (Yield stress exprimé en lb/100ft2).La performance en contrôle de filtrat a été déterminée par une filtration statique à 88°C dans une cellule double ouverture de capacité 175mL équipée de grille métallique 325meshx6Omesh (fourni par OFITE Inc., référence 170-45). Les performances des polymères dans les 30 formulations de ciment sont reportées dans le tableau 4 ci-dessous : 3034777 34 Tableau 4: performances Polymer Mw reference (kg/mol) FL API vol pv yield stress (rnL) (mPa.$) (Ib/100ft2) P7 33 55 7.5 0 P6 66 55 23 0 P5 121 46 36 0 P4 286 58 81 5 P3 394 44 129 37 P2 1090 52 62 43 Les polymères de masse molaire faibles agissent comme des agents dispersants avec de viscosités et des seuils d'écoulements très faibles à nul. A contrario, des polymères de masses molaires élevées agissent comme des épaississants et renforcent la viscosité et le seuil d'écoulement. Ces modulations de rhéologie se font tout en assurant un bon contrôle de filtrat avec un volume API restant très faible, proche de 50mL. Exemple 4 Evaluation des polymères dibloc en tant qu'agent de suspension dans des coulis 10 de ciments de basse densité Les polymères dibloc de haute masse (P1 et P2) sont formulés dans des laitiers de ciment de basse densité pour évaluer leur capacité à controler la rhéologie et éviter la décantation du ciment tout en assurant un bon contrôle de filtrat. Comme dans l'exemple 3, les slurry sont préparés selon la norme de l'American Petroleum Institute (API 15 recommended practice for testing well cements 10B, 2nd edition April 2013). Les formulations sont réalisées en utilisant les masses rapportées dans le tableau 5 ci-dessous Tableau 5 : formulations ciments basse densité Densité coulis de ciment FLA m ciment (g) m eau (g) m polymère dibloc (PIDg) concentration (%bwoc) (g) 15 0.5 756.9 407.6 3.78 13.75 0.5 614.9 453.1 3.07 12.5 0.5 472.5 498.7 2.36 12.5 0.75 472.5 498.3 3.54 12.5 1 472.5 498.6 4.72 3034777 Après mélange et dispersion de l'ensemble des constituants de la formulation, le coulis obtenu a été conditionné à 25°C pendant 20 minutes dans un consistomètre atmosphérique (modèle 1250 fourni par Chandler Engineering Inc.) préalablement 5 stabilisé à cette température. La rhéologie des coulis de ciment est ensuite évaluée au moyen d'un vicosimètre rotatif Chandler (model Chann 35) à la température de conditionnement du laitier de ciment. La viscosité est mesurée en fonction du gradient de cisaillement et le profil rheologique du laitier de ciment est interprété en considérant qu'il s'agit d'un fluide de Bingham. Les 10 grandeurs caractéristiques extraites sont donc la viscosité plastique (PV exprimé en mPa.$) et le seuil d'écoulement (Yield stress exprimé en lb/100ft2). La prévention de la sédimentation au sein du laitier de ciment est évaluée par un test « d'eau libre » qui consiste à laisser sédimenter le laitier de ciment dans une éprouvette graduée pendant 2 heures à la température de test. La procédure de réalisation de ce test 15 est référencée dans la norme API recommended practice for testing well cements 10B, (2nd edition April 2013). La performance en contrôle de filtrat a été déterminée par une filtration statique à 25°C dans une cellule double ouverture de capacité 175mL équipée de grille métallique 325meshx60mesh (fourni par OFITE Inc., référence 170-45). Les performances des 20 polymères dans les formulations de ciment sont reportées dans le tableau 4 ci-dessous : Tableau 6: performances polymères diblocs ciments basse densité Polymère Densité coulis de ciment (ppg) FLA PV Yield stress VAPI free fluid (mU100mL) concentration (`Yobwoc) (mPa.$) (Ib/100ft2)2 (mL) P2 15 0.5 75 17 37 0 P2 13.75 0.5 48 4 42 1 P2 12.5 0.5 18 1 70 50 P2 12.5 0.75 27 3 47 40 P2 12.5 1 42 3 36 20 P1 12.5 0.5 27 3 91 15 P1 12.5 0.75 32 9 49 0 P1 12.5 1 39 12 38 0 , L'exemple ci-dessus permet de démontrer la capacité de suspension des diblocs de masse molaire élevée permettant d'assurer une bonne suspension du laitier de ciment en REVENDICATIONS1.- Utilisation, à titre d'agent de contrôle du filtrat et de rhéologie dans un fluide (F) injecté sous pression dans une formation souterraine, où ledit fluide (F) comprend des particules solides (p) et/ou est mis en contact avec des particules solides (p) au sein de la formation souterraine suite à son injection, d'un polymère séquencé (P) comprenant : - un premier bloc (A) qui s'adsorbe sur au moins une partie des particules (p); et - un deuxième bloc (B), de composition distincte de celle dudit premier bloc (A), de masse moléculaire moyenne en poids supérieure à 10 000 g/mol, et soluble dans le fluide (F). 2.- Utilisation selon la revendication 1, où le polymère a une masse moyenne en poids supérieures à 500 000 g/mol et où il est utilisé pour réduire, voire inhiber, la sédimentation des particules tout en assurant un effet de contrôle du filtrat. 3.- Utilisation selon la revendication 1, où le polymère a une masse moyenne en poids inférieure à 200 000 g/mol et où il est utilisé pour réduire la viscosité du fluide tout en assurant un effet de contrôle du filtrat. 4.- Utilisation selon l'une des revendication 1 à 3, où le fluide (F) injecté comprend le polymère (P) mais ne comprend pas de particules solides (p), et rencontre lesdites particules (p) au sein de la formation souterraine suite à son injection. 5.- Utilisation selon l'une des revendication 1 à 3, où le fluide (F) injecté comporte avant l'injection au moins une partie des particules (p) associées au polymère (P), le polymère étant avantageusement employé dans ce cas tant qu'agent dispersant et stabilisant de la dispersion des particules (p). 6.- Utilisation selon l'une des revendications 1 à 3, où le fluide (F) est un fluide aqueux et où le bloc (B) est un bloc constitué au moins majoritairement par des unités monomères choisies dans le groupe consistant en les unités monomères U1 à U5 définies ci-dessous, et les mélanges de ces unités monomères : 3034777 38 - unités monomères U1 unités monomères comprenant un groupement fonctionnel acrylamide - unités monomères U2: unités monomères comprenant un groupement fonctionnel acide sulfonique ou sulfonate 5 - unités monomères U3: unités monomères neutres incluant les esters d'acides mono- ou di- carboxyliques [alpha],[beta]-éthyléniquement insaturés avec des alcanediols en C2-C30 ou des polyéthyleneglycol, et les acrylate de tétrahydrofurfuryle, vinyl acétamide, vinyl pyrrolidone, N-vinyl pipéridone, Nvinyl caprolactam, N-vinyl-5-methy1-2-pyrrolidone, N-vinyl-5-ethy1-2-pyrrolidone, 10 N-vinyl-6-méthy1-2-pipéridone, N-vinyl-6-éthy1-2-pipéridone, N-viny1-7-méthy1-2- caprolactam, N-vinyl-7-ethy1-2-caprolactame. unités monomères U4: unités monomères porteuses de groupements ammonium, incluant les amides d'acides mono- ou di- carboxyliques [alpha],[beteéthyléniquement insaturés avec des diamines ayant au moins un 15 groupe amine primaire ou secondaire ; les N,N-diallylamines et N,N-diallyl-N- alkylamines. - unités monomères U5: unités monomères acrylate, porteuses de groupement COOH ou C00- , le bloc (B) pouvant optionnellement comprendre des monomères hydrophobes en faibles 20 proportions, typiquement à raison de 0,05% à 10% en masse par rapport à la masse totale d'unité monomères dans le bloc (B). 7.- Utilisation selon l'une des revendications 1 à 6 où : - les particules (p) sont des particules de carbonate de calcium ou de ciment ; et le bloc (A) est constitué au moins majoritairement par des unités monomères U5 25 (avantageusement présentes) et/ou U3 et/ou U6 ; et le bloc B est constitué au moins majoritairement par des unités U1 et/ou U2; OU - les particules (p) sont des particules de carbonate de silice ou de sable ; et le bloc (A) est constitué au moins majoritairement par des unités monomères U3 et/ou U4 et/ou U7 ; et 3034777 39 le bloc B est constitué au moins majoritairement par des unités U1 et/ou U2 et/ou U5; ou - les particules (p) sont des particules d'argile ; et le bloc (A) est constitué au moins majoritairement par des unités monomères U4 et/ou U6 , et le bloc B est constitué au moins majoritairement par des unités U1 et/ou U2; OU - les particules (p) sont des particules de noir de carbone ; et le bloc (A) est constitué au moins majoritairement par des unités monomères 10 hydrophobes U8; et le bloc B est constitué au moins majoritairement par des unités U1 et/ou U2 et/ou U5; où : o les unités monomères U1 à U5 sont telles que définies dans la revendication 6; 15 o les unités monomères U6 sont des unités monomères porteuses de groupements phosphate, phosphonate ou phosphinate, sous forme d'acide libre et/ou sous forme saline, o les unités monomères U7 sont des unités (méth)acrylate fonctionnalisé par des polydimethylsiloxanes 20 o les unités monomères U8 sont des unités hydrophobes incluant notamment les esters d'acides mono ou di-carboxylique [alpha],[beta]- éthyléniquement insaturés avec des alcools en C1-C20, les unités monomères vinylaromatiques comme le styrène par exemple, et les unités monomères fluorés. 25 8.- Utilisation selon l'une des revendications 1 à 7 où le fluide (F) est un coulis de ciment pétrolier, qui comprend le polymère (P) comme additif. 9.- Utilisation selon la revendication 8, où : 3034777 40 - le bloc (B) comprend des unités monomères U1 comprenant un groupement fonctionnel acrylamide, notamment des unités diméthylacrylamide DMA, et optionnellement des unités U2 comprenant un groupement fonctionnel acide sulfonique ou sulfonate, notamment des unités acide acrylamidométhylpropanesulfonique (AMPS) ; 5 et - le bloc (B) a une masse moléculaire moyenne en poids comprise entre 150 000 et 750 000 g/mol, de préférence entre 200 000 et 700 000 g/mol. 10.- Utilisation selon l'une des revendications 1 à 7 où le fluide (F) est un fluide de forage ou un fluide de fracturation, qui comprend le polymère (P) associé à des particules 10 (p). 11. Utilisation selon l'une des revendications 1 à 10, où le polymère (P) est un polymère préparé par polymérisation radicalaire contrôlée.